(57)【要約】  本発明は、（Ａ）一般式：Ｒ１３ＳｉＯ１/２で表されるシロキサン単位および式：ＳｉＯ４/２で表されるシロキサン単位を含み、式：ＳｉＯ４/２で表されるシロキサン単位に対する式：Ｒ３ＳｉＯ１/２で表されるシロキサン単位のモル比が０.５〜１.２であり、２５℃で固体状のオルガノポリシロキサン樹脂、（Ｂ）一分子中に少なくとも２つのケイ素原子結合加水分解性基または水酸基を有し、２５℃で液状のオルガノポリシロキサン、（Ｃ）シラン化合物あるいはその部分加水分解縮合物、（Ｄ）任意の縮合反応用触媒、（Ｅ）有機溶媒を含むコーティング剤組成物に関する。本組成物は、モルタル、コンクリート等の構造物あるいはその表面のプライマー層や中塗り層に対する密着性が優れ、表面タックの少ない、薄膜の硬化皮膜を形成できる。【特許請求の範囲】
【請求項１】
下記（Ａ）成分〜（Ｅ）成分を含むコーティング剤組成物。
（Ａ）一般式：Ｒ１３ＳｉＯ１/２［式中、Ｒ１は同じかまたは異なる、炭素原子数１〜１２の非置換もしくはハロゲン置換の一価炭化水素基、一般式：
Ｘ(３−ａ)Ｒ２ａＳｉＯ−
（式中、Ｒ２は同じかまたは異なる、炭素原子数１〜１２の非置換もしくはハロゲン置換の一価炭化水素基であり、Ｘは加水分解性基であり、ａは０、１、または２である。）
で表される基、一般式：
Ｘ(３−ａ)Ｒ３ａＳｉ−[Ｒ４−ＳｉＲ３２(ＯＳｉＲ３２)ｍＯＳｉＲ３２]ｎ−Ｒ４−
（式中、Ｒ３は同じかまたは異なる、脂肪族不飽和結合を有さない炭素原子数１〜１２の非置換もしくはハロゲン置換の一価炭化水素基であり、Ｒ４は同じかまたは異なる、炭素数２〜１２のアルキレン基であり、Ｘおよびａは前記と同じであり、ｍは０〜１０の整数であり、ｎは０または１である。）
で表される基、水素原子、あるいは水酸基である。］で表されるシロキサン単位、および式：ＳｉＯ４/２で表されるシロキサン単位を含み、式：ＳｉＯ４/２で表されるシロキサン単位に対する式：Ｒ３ＳｉＯ１/２で表されるシロキサン単位のモル比が０.５〜１.２である、２５℃で固体状のオルガノポリシロキサン樹脂；
（Ｂ）一分子中に少なくとも２つのケイ素原子結合の一般式：
Ｘ(３−ａ)Ｒ２ａＳｉＯ−
（式中、Ｒ２、Ｘ、およびａは前記と同じである。）
で表される基、一般式：
Ｘ(３−ａ)Ｒ３ａＳｉ−[Ｒ４−ＳｉＲ３２(ＯＳｉＲ３２)ｍＯＳｉＲ３２]ｎ−Ｒ４−
（式中、Ｒ３、Ｒ４、Ｘ、ａ、ｍ、およびｎは前記と同じである。）
で表される基、あるいは水酸基を有し、２５℃で液状のオルガノポリシロキサン［（Ａ）成分：（Ｂ）成分の質量比が４５：５５〜８０：２０となる量］；
（Ｃ）式：
Ｒ２(４−ｂ)ＳｉＸｂ
（式中、Ｒ２およびＸは前記と同じであり、ｂは２、３、または４である。）
で表されるシラン化合物あるいはその部分加水分解縮合物［（Ａ）成分と（Ｂ）成分の合計１００質量部に対して０.１〜３０質量部］；
（Ｄ）本組成物の硬化を促進するための任意の縮合反応用触媒；
（Ｅ）有機溶媒［（Ａ）成分と（Ｂ）成分の合計１００質量部に対して２０〜２,０００質量部］
【請求項２】
（Ｃ）成分中のＸがメトキシ基またはエトキシ基である、請求項１に記載のコーティング剤組成物。
【請求項３】
（Ｃ）成分が、イソブチルトリメトキシシラン、メチルトリメトキシシラン、フェニルトリメトキシシラン、プロピルトリメトキシシラン、テトラメトキシシラン、またはテトラエトキシシランである、請求項１記載のコーティング剤組成物。
【請求項４】
（Ｃ）成分中のＸがアセトキシ基、アセトアミド基、Ｎ−メチルアセトアミド基、またはケトキシム基である、請求項１記載のコーティング剤組成物。
【請求項５】
（Ｃ）成分が、メチルトリス(メチルエチルケトキシモ)シラン、またはビニルトリス(メチルエチルケトキシモ)シランである、請求項１記載のコーティング剤組成物。
【請求項６】
モルタルあるいはコンクリート製の構造物用である、請求項１乃至５のいずれか１項に記載のコーティング剤組成物。
【請求項７】
請求項１乃至５のいずれか１項に記載のコーティング剤組成物を、モルタルあるいはコンクリート製の構造物に塗布し、（Ｅ）成分の一部もしくは全部除去した後、もしくは（Ｅ）成分を除去しながら、硬化させることを特徴とする、構造物のコーティング方法。
【発明の詳細な説明】
【技術分野】
【０００１】
本発明は、モルタル、コンクリート等の構造物の保護あるいは被覆に好適なコーティング剤組成物、および該組成物を用いた構造物のコーティング方法に関する。
【背景技術】
【０００２】
空気中の湿気により硬化する室温硬化性シリコーン組成物は、その取扱作業性が容易であり、耐候性に優れる硬化物を形成することから、建材用のシーリング材等に使用されている。その硬化物の物性を改良するため、トリオルガノシロキサン（Ｍ）単位（即ち、Ｒ３ＳｉＯ１/２単位、ここにＲは一価の炭化水素基を表す。）およびシリケート（Ｑ）単位（即ち、ＳｉＯ４/２単位）を含むオルガノポリシロキサン樹脂を配合することが提案されている（特許文献１、２）。【０００３】
しかし、このような室温硬化性シリコーン組成物をモルタル、コンクリート等の構造物あるいはその表面のプライマー層や中塗り層に塗布する際、薄膜を形成することが困難であったり、得られる硬化皮膜の表面タックが大きいという課題があった。【０００４】
一方、ホットメルト型の室温硬化性シリコーン組成物も提案されている（特許文献３〜６）。しかし、これらのホットメルト型の室温硬化性シリコーン組成物は、加熱により溶融させて基材に塗布するため、薄膜を形成することが困難であったり、特殊な塗布装置が必要であったり、広い面積の基材を均一に塗布することが困難であるという課題があった。なお、特許文献３〜６には、これらのホットメルト型の室温硬化性シリコーン組成物を有機溶剤に溶解して使用することは記載されていない。【０００５】
本発明者らは、このホットメルト型の室温硬化性シリコーン組成物を本来の使用とは異なる溶剤型に変更したところ、モルタル、コンクリート等の構造物あるいはその表面のプライマー層や中塗り層に対する密着性が良好で、表面タックの少ない、薄膜の硬化皮膜を形成できることを見出し、本発明に到達した。
【先行技術文献】
【特許文献】
【０００６】
【特許文献１】特開昭５４−０３４３６３号公報
【特許文献２】特開２００２−３２７１１５号公報
【特許文献３】特開平０７−０５１６２４号公報
【特許文献４】特開平０７−０５３９４２号公報
【特許文献５】特開平０７−０７０５１６号公報
【特許文献６】特開平０７−０７０５４１号公報
【発明の概要】
【発明が解決しようとする課題】
【０００７】
本発明の目的は、モルタル、コンクリート等の構造物あるいはその表面のプライマー層あるいは中塗り層に対する密着性が優れ、表面タックの少ない、膜膜の硬化皮膜を形成できるコーティング剤組成物、ならびに該組成物を用いた構造物のコーティング方法を提供することにある。
【課題を解決するための手段】
【０００８】
本発明のコーティング剤組成物は、下記（Ａ）成分〜（Ｅ）成分を含むことを特徴とする。
（Ａ）一般式：Ｒ１３ＳｉＯ１/２［式中、Ｒ１は同じかまたは異なる、炭素原子数１〜１２の非置換もしくはハロゲン置換の一価炭化水素基、一般式：
Ｘ(３−ａ)Ｒ２ａＳｉＯ−
（式中、Ｒ２は同じかまたは異なる、炭素原子数１〜１２の非置換もしくはハロゲン置換の一価炭化水素基であり、Ｘは加水分解性基であり、ａは０、１、または２である。）
で表される基、一般式：
Ｘ(３−ａ)Ｒ３ａＳｉ−[Ｒ４−ＳｉＲ３２(ＯＳｉＲ３２)ｍＯＳｉＲ３２]ｎ−Ｒ４−
（式中、Ｒ３は同じかまたは異なる、脂肪族不飽和結合を有さない炭素原子数１〜１２の非置換もしくはハロゲン置換の一価炭化水素基であり、Ｒ４は同じかまたは異なる、炭素数２〜１２のアルキレン基であり、Ｘおよびａは前記と同じであり、ｍは０〜１０の整数であり、ｎは０または１である。）
で表される基、水素原子、あるいは水酸基である。］で表されるシロキサン単位、および式：ＳｉＯ４/２で表されるシロキサン単位を含み、式：ＳｉＯ４/２で表されるシロキサン単位に対する式：Ｒ３ＳｉＯ１/２で表されるシロキサン単位のモル比が０.５〜１.２である、２５℃で固体状のオルガノポリシロキサン樹脂；
（Ｂ）一分子中に少なくとも２つのケイ素原子結合の一般式：
Ｘ(３−ａ)Ｒ２ａＳｉＯ−
（式中、Ｒ２、Ｘ、およびａは前記と同じである。）
で表される基、一般式：
Ｘ(３−ａ)Ｒ３ａＳｉ−[Ｒ４−ＳｉＲ３２(ＯＳｉＲ３２)ｍＯＳｉＲ３２]ｎ−Ｒ４−
（式中、Ｒ３、Ｒ４、Ｘ、ａ、ｍ、およびｎは前記と同じである。）
で表される基、あるいは水酸基を有し、２５℃で液状のオルガノポリシロキサン［（Ａ）成分：（Ｂ）成分の質量比が４５：５５〜８０：２０となる量］；
（Ｃ）式：
Ｒ２(４−ｂ)ＳｉＸｂ
（式中、Ｒ２およびＸは前記と同じであり、ｂは２、３、または４である。）
で表されるシラン化合物あるいはその部分加水分解縮合物［（Ａ）成分と（Ｂ）成分の合計１００質量部に対して０.１〜３０質量部］；
（Ｄ）本組成物の硬化を促進するための任意の縮合反応用触媒；
（Ｅ）有機溶媒［（Ａ）成分と（Ｂ）成分の合計１００質量部に対して２０〜２,０００質量部］【０００９】
本組成物において、（Ｃ）成分中のＸがメトキシ基またはエトキシ基であることが好ましい。このような（Ｃ）成分は、イソブチルトリメトキシシラン、メチルトリメトキシシラン、フェニルトリメトキシシラン、プロピルトリメトキシシラン、テトラメトキシシラン、またはテトラエトキシシランが好ましい。【００１０】
また、本組成物において、（Ｃ）成分中のＸがアセトキシ基、アセトアミド基、Ｎ−メチルアセトアミド基、またはケトキシム基であることが好ましい。このような（Ｃ）成分は、メチルトリス(メチルエチルケトキシモ)シラン、またはビニルトリス(メチルエチルケトキシモ)シランが好ましい。【００１１】
また、本発明の構造物のコーティング方法は、上記のコーティング剤組成物を、モルタルあるいはコンクリート製の構造物に塗布し、（Ｅ）成分の一部もしくは全部除去した後、もしくは（Ｅ）成分を除去しながら、硬化させることを特徴とする。
【発明の効果】
【００１２】
本発明のコーティング剤組成物は、モルタル、コンクリート等の構造物あるいはその表面のプライマー層や中塗り層に対する接着性が優れ、表面タックの少ない、薄膜の硬化皮膜を形成できるという特徴がある。
【発明を実施するための形態】
【００１３】
［コーティング剤組成物］
はじめに、本発明のコーティング剤組成物について詳細に説明する。
（Ａ）成分のオルガノポリシロキサン樹脂は、２５℃で固体状であり、一般式：Ｒ１３ＳｉＯ１/２で表されるシロキサン単位および式：ＳｉＯ４/２で表されるシロキサン単位を含む。
【００１４】
式中、Ｒ１は同じかまたは異なる、炭素原子数１〜１２の非置換もしくはハロゲン置換の一価炭化水素基、一般式：
Ｘ(３−ａ)Ｒ２ａＳｉＯ−
で表される基、一般式：
Ｘ(３−ａ)Ｒ３ａＳｉ−[Ｒ４−ＳｉＲ３２(ＯＳｉＲ３２)ｍＯＳｉＲ３２]ｎ−Ｒ４−
で表される基、水素原子、あるいは水酸基である。
【００１５】
Ｒ１の一価炭化水素基としては、メチル基、エチル基、プロピル基、ブチル基等のアルキル基；ビニル基、アリル基等のアルケニル基；フェニル基、トリル基、ナフチル基等のアリール基；ベンジル基、フェニルエチル基、フェニルフロピル基等のアラルキル基；クロロメチル基、トリフルオロプロピル基、クロロプロピル基等のハロゲン化炭化水素基が例示される。
【００１６】
また、式中、Ｒ２は同じかまたは異なる、炭素原子数１〜１２の非置換もしくはハロゲン置換の一価炭化水素基であり、前記Ｒ１と同様の基が例示される。
【００１７】
また、式中、Ｒ３は同じかまたは異なる、脂肪族不飽和結合を有さない炭素原子数１〜１２の非置換もしくはハロゲン置換の一価炭化水素基であり、メチル基、エチル基、プロピル基、ブチル基等のアルキル基；フェニル基、トリル基、ナフチル基等のアリール基；ベンジル基、フェニルエチル基、フェニルフロピル基等のアラルキル基；クロロメチル基、トリフルオロプロピル基、クロロプロピル基等のハロゲン化炭化水素基が例示される。
【００１８】
また、式中、Ｒ４は同じかまたは異なる、炭素数２〜１２のアルキレン基であり、エチレン基、プロピレン基、ブチレン基、ペンチレン基、ヘキシレン基等が例示される。
【００１９】
また、式中、Ｘは加水分解性基であり、メトキシ基、エトキシ基、プロポキシ基等のアルコキシ基；アセトオキシム基、メチルエチルケトオキシム基等のオキシム基；ジメチルアミノ基、ジエチルアミノ基等のアミノ基；Ｎ−メチルアセトアミド基等のアミド基；ジエチルアミノオキシ基等のアミノオキシ基；イソプロペニルオキシ基等のアルケニルオキシ基が例示される。
【００２０】
また、式中、ａは０、１、または２であり、好ましくは、０である。
【００２１】
また、式中、ｍは０〜１０の整数であり、好ましくは、０である。
【００２２】
また、式中、ｎは０または１である。
【００２３】
なお、（Ａ）成分は、一般式：Ｒ１３ＳｉＯ１/２で表されるシロキサン単位および式：ＳｉＯ４/２で表されるシロキサン単位を含むが、本発明の目的を損なわない範囲で、一般式：Ｒ１２ＳｉＯ２/２で表されるシロキサン単位や一般式：Ｒ１ＳｉＯ３/２で表されるシロキサン単位を含んでもよい。但し、（Ａ）成分中、式：ＳｉＯ４/２で表されるシロキサン単位に対する式：Ｒ３ＳｉＯ１/２で表されるシロキサン単位のモル比は０.５〜１.２の範囲内であり、好ましくは、０.６〜０.８の範囲内である。これは、（Ｂ）成分との相溶性が良好で、（Ｅ）成分に対する溶解性も良好であり、一方で、本組成物から（Ｅ）成分を除去後に、２５℃で固体状もしくは半固体状の皮膜を形成できるからである。
【００２４】
（Ｂ）成分は、一分子中に少なくとも２つのケイ素原子結合の一般式：
Ｘ(３−ａ)Ｒ２ａＳｉＯ−
で表される基、一般式：
Ｘ(３−ａ)Ｒ３ａＳｉ−[Ｒ４−ＳｉＲ３２(ＯＳｉＲ３２)ｍＯＳｉＲ３２]ｎ−Ｒ４−
で表される基、あるいは水酸基を有する、２５℃で液状のオルガノポリシロキサンである。
【００２５】
式中、Ｒ２、Ｒ３、Ｒ４、Ｘ、ａ、ｍ、およびｎは前記と同様である。
【００２６】
（Ｂ）成分中、ケイ素原子に結合するその他の基としては、炭素原子数１〜１２の非置換もしくはハロゲン置換の一価炭化水素基が例示され、具体的には、メチル基、エチル基、プロピル基、ブチル基等のアルキル基；ビニル基、アリル基等のアルケニル基；フェニル基、トリル基、ナフチル基等のアリール基；ベンジル基、フェニルエチル基、フェニルフロピル基等のアラルキル基；クロロメチル基、トリフルオロプロピル基、クロロプロピル基等のハロゲン化炭化水素基が例示される。
【００２７】
（Ｂ）成分は、２５℃で液状であればその粘度は限定されないが、本組成物の塗布作業性が優れ、得られる硬化皮膜の機械的特性が良好であることから、１００〜１,０００,０００ｍＰａ・ｓの範囲内、あるいは、２００〜１００,０００ｍＰａ・ｓの範囲内であることが好ましい。
【００２８】
（Ｂ）成分の分子構造は限定されないが、好ましくは、直鎖状、一部分岐を有する直鎖状である。（Ｂ）成分としては、分子鎖両末端のケイ素原子に、一般式：
Ｘ(３−ａ)Ｒ２ａＳｉＯ−
で表される基、一般式：
Ｘ(３−ａ)Ｒ３ａＳｉ−[Ｒ４−ＳｉＲ３２(ＯＳｉＲ３２)ｍＯＳｉＲ３２]ｎ−Ｒ４−
で表される基、あるいは水酸基を有するジオルガノポリシロキサンであることが好ましい。
【００２９】
（Ｂ）成分の含有量は、（Ａ）成分：（Ｂ）成分の質量比が４５：５５〜８０：２０となる量であり、好ましくは、５０：５０〜８０：２０となる量である。これは、（Ｂ）成分の含有量が、上記質量比の範囲内であると、モルタル、コンクリート等の構造物あるいはその表面のプライマー層や中塗り層に対する密着性が優れ、表面タックの少なく硬化皮膜を形成できるからである。
【００３０】
（Ｃ）成分は、一般式：
Ｒ２(４−ｂ)ＳｉＸｂ
で表されるシラン化合物あるいはその部分加水分解縮合物である。
【００３１】
式中、Ｒ２およびＸは前記と同じである。
【００３２】
また、式中、ｂは２、３、または４であり、好ましくは、３または４である。
【００３３】
このような（Ｃ）成分としては、メチルトリメトキシシラン、メチルトリエトキシシラン、プロピルトリメトキシシラン、テトラメトキシシラン、テトラエトキシシラン、フェニルトリメトキシシラン、イソブチルトリメトキシシラン、メチルトリス(メチルエチルケトキシモ)シラン及びビニルトリス(メチルエチルケトキシモ)シランが例示される。
【００３４】
（Ｃ）成分の含有量は、（Ａ）成分と（Ｂ）成分の合計１００質量部に対して、０.１〜３０質量部の範囲内であり、好ましくは、０.１〜２０質量部の範囲内、０.５〜２０質量部の範囲内、０.１〜１５質量部の範囲内、０.５〜１０質量部の範囲内、０.１〜１０質量部の範囲内、０.５〜１０質量部の範囲内、０.１〜５質量部の範囲内、あるいは０.５〜５質量部の範囲内である。これは、（Ｃ）成分の含有量が上記範囲内であると、本組成物の硬化性と安定性が良好となるからである。
【００３５】
（Ｄ）成分は、本組成物の硬化を促進するための任意の縮合反応用触媒である。このような（Ｄ）成分としては、有機チタン化合物、有機錫化合物が例示される。この有機チタン化合物としては、テトラ(ｉ−プロポキシ)チタン、テトラ(ｎ−ブトキシ)チタン、テトラ(ｔ−ブトキシ)チタン等のチタン酸エステル；ジ(ｉ−イソプロポキシ)ビス(アセト酢酸エチル)チタン、ジ(ｉ−プロポキシ)ビス(アセト酢酸メチル)チタン、ジ(ｉ−プロポキシ)ビス(アセチルアセトン)チタン等のチタンキレートが例示される。また、この有機錫化合物としては、ジブチル錫ジラウレート、ジブチル錫ジアセテート、ジブチル錫ジオクトエートが例示される。
【００３６】
（Ｄ）成分の含有は任意であり、（Ｄ）成分を含有する場合、その含有量は、（Ａ）成分と（Ｂ）成分の合計１００質量部に対して０.５〜１０質量部の範囲内、あるいは１〜５質量部の範囲内であることが好ましい。これは、（Ｄ）成分の含有量が上記範囲の下限以上であると、本組成物の硬化が促進されるからであり、一方、上記範囲の上限以下であると、本組成物の貯蔵安定性が向上するからである。
【００３７】
（Ｅ）成分は、有機溶媒である。このような（Ｅ）成分としては、ノルマルヘキサン、トルエン、キシレン、セルソルブアセテートが例示される。
【００３８】
（Ｅ）成分の含有量は、（Ａ）成分と（Ｂ）成分の合計１００質量部に対して、２０〜２,０００質量部の範囲内であり、塗布性が良好であることから、好ましくは、５０〜２,０００質量部の範囲内、あるいは５０〜１,５００質量部の範囲内であり、一方、皮膜形成性が良好であることから、２０〜１,２００質量部の範囲内、あるいは２０〜１,０００質量部の範囲内であり、いずれの特性も満足することから、好ましくは、５０〜１,２００質量部の範囲内、５０〜１,０００質量部の範囲内、５０〜８００質量部の範囲内、あるいは５０〜５００質量部の範囲内である。
【００３９】
本組成物には、本発明の目的を損なわない範囲で、例えば、無機充填剤、防カビ剤、難燃剤、耐熱剤、可塑剤、チクソ性付与剤、接着付与剤、顔料、酸化防止剤を配合してもよい。
【００４０】
本組成物は、上記（Ａ）成分〜（Ｅ）成分を含み、（Ｅ）成分の除去後もしくは（Ｅ）成分を除去させながら、空気中の湿気等による縮合反応により硬化させることを特徴とする。このような本組成物は、モルタルあるいはコンクリート製の構造物用のコーティング剤組成物として好適である。
【００４１】
［構造物のコーティング方法］
次に、本発明の構造物のコーティング方法について詳細に説明する。
本方法は、上記のコーティング剤組成物を、モルタルあるいはコンクリート製の構造物に塗布する。この塗布方法は限定されず、刷毛塗り、ローラー塗布、スプレー塗布等公知の方法が適用できる。
【００４２】
本方法が適用できる構造物としては、道路や鉄道のトンネル、道路や鉄道の橋脚等が挙げられる。なお、この構造物の表面を予めプライマーで処理し、さらに中塗りしていてもよい。このプライマーや中塗り剤としては、一般に、モルタルあるいはコンクリート製の構造物に適用できるものであれば特に限定されない。
【００４３】
次に、本組成物の塗膜から（Ｅ）成分の一部もしくは全部除去した後、あるいは（Ｅ）成分を除去しながら、空気中の湿気により縮合反応で硬化させることができる。本方法によれば、構造物の表面にさらに上塗り剤を塗工する必要がないので、施工期間を大幅に短縮することができる。
【実施例】
【００４４】
本発明のコーティング剤組成物および構造物のコーティング方法を実施例および比較例を用いて詳細に説明する。なお、粘度は２５℃における値である。また、コーティング剤組成物の評価は次のようにして行った。なお、コンクリート等の構造物の表面のプライマー層あるいは中塗り層に対する密着性については、ＰＥＴフィルムに対する密着性で評価した。【００４５】
［密着性］
コーティング剤組成物を厚さ５０μｍのＰＥＴフィルムに約５００μｍの厚みになるよう塗布し、２５℃で２４時間かけて有機溶剤を除去しながら硬化させた。その後、ＰＥＴフィルムの端部に切り込みを入れ、ＰＥＴフィルムの両端を外側に引張り、ＰＥＴフィルムとその上の硬化皮膜を切断した。この際、切断面を目視で観察し、硬化皮膜がＰＥＴフィルムから剥離していない場合を密着性が「良」とし、硬化皮膜がＰＥＴフィルムから剥がれたり、一部が浮いたりしている場合を密着性が「不良」として判定した。【００４６】
［塗布性］
密着性試験時に塗布性を確認した。具体的には、厚さ５００μｍ以下の固体状もしくは半固体状の未硬化皮膜が形成された場合を塗布性が「良」とし、厚さ５００μｍ以下の固体状もしくは半固体状の未硬化皮膜が形成されていなかったり、液膜である場合を塗布性が「不良」として判定した。【００４７】
［皮膜形成性］
密着性試験時に皮膜形成性を確認した。具体的には、ＰＥＴフィルム表面の硬化皮膜が引張られた際、硬化皮膜の伸びがあるかどうかを観察し、伸びがある場合を皮膜形成性が「良」とし、伸びが乏しい場合を比較形成性が「不良」として判定した。【００４８】
［表面タック］
密着性試験後、硬化皮膜の表面を指で触れ、表面タックの有無を確認した。【００４９】
［実施例１］
湿気遮断下、２５℃で固体状であり、式：(ＣＨ３)３ＳｉＯ１/２で表されるシロキサン単位および式：ＳｉＯ４/２で表されるシロキサン単位を含み、式：ＳｉＯ４/２で表されるシロキサン単位に対する式：(ＣＨ３)３ＳｉＯ１/２で表されるシロキサン単位のモル比が０.６５であるオルガノポリシロキサン樹脂  ６５質量部、粘度６５,０００ｍＰａ・ｓの分子鎖両末端のケイ素原子に、式：
(ＣＨ３Ｏ)３Ｓｉ−Ｃ２Ｈ４−Ｓｉ(ＣＨ３)２ＯＳｉ(ＣＨ３)２−Ｃ２Ｈ４−
で表される基を有するジメチルポリシロキサン  ３５質量部、イソブチルトリメトキシシラン  ２質量部、テトラ(ｔ−ブトキシ)チタン  ０.２質量部、キシレン  １００質量部を混合して、コーティング剤組成物を調製した。このコーティング剤組成物の評価結果を表１に示した。【００５０】
［実施例２］
実施例１において、キシレンの配合量を３０質量部とした以外は実施例１と同様にしてコーティング剤組成物を調製した。このコーティング剤組成物の評価結果を表１に示した。【００５１】
［実施例３］
実施例１において、キシレンの配合量を１,５００質量部とした以外は実施例１と同様にしてコーティング剤組成物を調製した。このコーティング剤組成物の評価結果を表１に示した。【００５２】
［実施例４］
湿気遮断下、２５℃で固体状であり、式：(ＣＨ３)３ＳｉＯ１/２で表されるシロキサン単位および式：ＳｉＯ４/２で表されるシロキサン単位を含み、式：ＳｉＯ４/２で表されるシロキサン単位に対する式：(ＣＨ３)３ＳｉＯ１/２で表されるシロキサン単位のモル比が０.６５であるオルガノポリシロキサン樹脂  ５７質量部、粘度１５,０００ｍＰａ・ｓの分子鎖両末端のケイ素原子結合に水酸基を有するジメチルポリシロキサン  ４３質量部、メチルトリオキシムシラン  ２質量部、ジメチル錫ジネオデカネート  ０.２質量部、キシレン  １００質量部を混合して、コーティング剤組成物を調製した。このコーティング剤組成物の評価結果を表１に示した。【００５３】
［比較例１］
実施例１において、オルガノポリシロキサン樹脂を配合しない以外は実施例１と同様にしてコーティング剤組成物を調製した。このコーティング剤組成物の評価結果を表１に示した。【００５４】
［比較例２］
実施例４において、オルガノポリシロキサン樹脂を配合しない以外は実施例４と同様にしてコーティング剤組成物を調製した。このコーティング剤組成物の評価結果を表１に示した。【００５５】
［比較例３］
実施例４において、オルガノポリシロキサン樹脂を４０質量部、ジメチルポリシロキサンを６０質量部とした以外は実施例４と同様にしてコーティング剤組成物を調製した。このコーティング剤組成物の評価結果を表１に示した。【００５６】
【表１】
2019146523.tif 000002
【産業上の利用可能性】
【００５７】
本発明のコーティング剤組成物は、モルタル、コンクリート等の構造物あるいはその表面のプライマー層や中塗り層に対する密着性が優れ、硬化後には、表面タックの少ない、薄膜の硬化皮膜を形成できるので、モルタル、コンクリート等の構造物の保護材あるいは上塗り材として有用である。
【国際調査報告】
2019146523.tif 000003
2019146523.tif 000004
2019146523.tif 000005
2019146523.tif 000006